(57)【要約】【課題】損傷の危険を減らし、かつ、損傷した部分を復元して本来のディスプレイ部と類似した性能に復元可能なスマートデバイスのディスプレイ部プロテクターを提供する。【解決手段】スマートデバイスのディスプレイ部の保護及び再生機能を有するプロテクター及び付着方法が開示される。スマートデバイスのディスプレイ部プロテクターは、平面表示領域及び曲面表示領域の少なくとも一つを有するスマートデバイスの平面表示領域及び曲面表示領域の少なくとも一つに付着するプロテクター部と、流動性を有する粘着組成物をプロテクター部の下部面全体領域とスマートデバイスの表示領域との間に広がらせた後、これを硬化して形成され、プロテクター部の下部面全体領域を平面表示領域と曲面表示領域に付着させる粘着層とを含むことを特徴とする。【選択図】図１Ｂ
2018163325.tif 000002
【特許請求の範囲】
【請求項１】
平面表示領域及び曲面表示領域の少なくとも一つを有するスマートデバイスの前記平面表示領域及び前記曲面表示領域の少なくとも一つに付着するプロテクター部と、
流動性を有する粘着組成物を前記プロテクター部の下部面全体領域と前記スマートデバイスの表示領域との間にて硬化した、前記プロテクター部の下部面全体領域を前記平面表示領域と前記曲面表示領域に付着させる粘着層とを含む
スマートデバイスのディスプレイ部プロテクター。
【請求項２】
前記プロテクター部は、
前記平面表示領域に付着する平面領域部と、
前記曲面表示領域に対応するように前記平面領域部に設けられる曲面領域部との少なくとも一つを含み、
前記プロテクター部は、ガラス、高分子フィルム及び高分子樹脂のいずれか一つで構成される
ことを特徴とする請求項１に記載のディスプレイ部プロテクター。
【請求項３】
前記粘着組成物は、１〜５００ｃｐｓの粘度を有する
ことを特徴とする請求項１に記載のスマートデバイスのディスプレイ部プロテクター。
【請求項４】
前記粘着組成物は、紫外線（ＵＶ）重合性オリゴマー及び光重合開始剤を含む
ことを特徴とする請求項１に記載のスマートデバイスのディスプレイ部プロテクター。
【請求項５】
前記紫外線重合性オリゴマーは、変性アクリル系オリゴマー、ポリエステル系オリゴマー、エポキシ系オリゴマー、ウレタン系オリゴマー、ポリエーテル系オリゴマー、ポリアクリル系オリゴマー及びシリコンアクリレート系オリゴマーからなる群から選択される一つ以上を含み、
前記光重合開始剤は、ベンゾインエーテル系化合物、アミン類化合物、アルファヒドロキシケトン（ａ−ｈｙｄｒｏｘｙ  ｋｅｔｏｎｅ）系化合物、フェニルグリオキシレート（ｐｈｅｎｙｌ  ｇｌｙｏｘｙｌａｔｅ）系化合物及びアクリルホスフィンオキシド（ａｃｙｌ  ｐｈｏｓｐｈｉｎｅ  ｏｘｉｄｅ）系化合物からなる群から選択される一つ以上を含む
ことを特徴とする請求項４に記載のスマートデバイスのディスプレイ部プロテクター。
【請求項６】
前記粘着組成物は、希釈剤をさらに含み、
前記希釈剤は、スチレン（Ｓｔｙｒｅｎｅ）モノマー、メチルメタクリレート（Ｍｅｔｈｙｌｍｅｔｈａｃｒｙｌａｔｅ）モノマー、エチルメタクリレート（Ｅｔｈｙｌｍｅｔｈａｃｒｙｌａｔｅ）モノマー、ｎ−ブチルメタクリレート（ｎ−Ｂｕｔｙｌｍｅｔｈａｃｒｙｌａｔｅ）モノマー、イソブチルメタクリレート（ｉｓｏ−Ｂｕｔｙｌｍｅｔｈａｃｒｙｌａｔｅ）モノマー、ｔ−ブチルメタクリレート（ｔ−Ｂｕｔｙｌｍｅｔｈａｃｒｙｌａｔｅ）モノマー、ビニルクロライド（Ｖｉｎｙｌｃｈｌｏｒｉｄｅ）モノマー、ビニルアセテート（Ｖｉｎｙｌａｃｅｔａｔｅ）モノマー、アクリロニトリル（Ａｃｒｙｌｏｎｉｔｒｉｌｅ）モノマー、２−エチルヘキシルメタクリレート（２−Ｅｔｈｙｌｈｅｘｙｌｍｅｔｈａｃｒｙｌａｔｅ）モノマー、ラウリルメタクリレート（Ｌａｕｒｙｌｍｅｔｈａｃｒｙｌａｔｅ）モノマー、メチルアクリレート（Ｍｅｔｈｙｌａｃｒｙｌａｔｅ）モノマー、エチルアクリレート（Ｅｔｈｙｌａｃｒｙｌａｔｅ）モノマー、ｎ−ブチルアクリレート（ｎ−Ｂｕｔｙｌａｃｒｙｌａｔｅ）モノマー、イソブチルアクリレート（ｉｓｏ−Ｂｕｔｙｌａｃｒｙｌａｔｅ）モノマー、２−エチルヘキシルアクリレート（２−Ｅｔｈｙｌｈｅｘｙｌａｃｒｙｌａｔｅ）モノマー、エチレン（Ｅｔｈｙｌｅｎｅ）モノマー及びオクタデシルメタクリレート（Ｏｃｔａｄｅｃｙｌｍｅｔｈａｃｒｙｌａｔｅ）モノマーからなる群から選択される一つ以上、またはアクリル酸（Ａｃｒｙｌｉｃ  ａｃｉｄ）、メタクリル酸（Ｍｅｔｈａｃｒｙｌｉｃ  ａｃｉｄ）、２−ヒドロキシエチルメタクリレート（２−Ｈｙｄｒｏｘｙｅｔｈｙｌ  ｍｅｔｈａｃｒｙｌａｔｅ）、２−ヒドロキシプロピルメタクリレート（２−Ｈｙｄｒｏｘｙｐｒｏｐｙｌ  ｍｅｔｈａｃｒｙｌａｔｅ）、ジメチルアミノエチルメタクリレート（ｄｉ−Ｍｅｔｈｙｌａｍｉｎｏｅｔｈｙｌｍｅｔｈａｃｒｙｌａｔｅ）、ｔ−ブチルアミノエチルメタクリレート（ｔ−Ｂｕｔｙｌａｍｉｎｏｅｔｈｙｌｍｅｔｈａｃｒｙｌａｔｅ）、ジエチルアミノエチルメタクリレート（ｄｉ−Ｅｔｈｙｌａｍｉｎｏｅｔｈｙｌｍｅｔｈａｃｒｙｌａｔｅ）、グリシジルメタクリレート（Ｇｌｙｃｉｄｙｌｍｅｔｈａｃｒｙｌａｔｅ）、２−ヒドロキシエチルアクリレート（２−Ｈｙｄｒｏｘｙｅｔｈｙｌａｃｒｙｌａｔｅ）、２−ヒドロキシプロピルアクリレート（２−Ｈｙｄｒｏｘｙｐｒｏｐｙｌａｃｒｙｌａｔｅ）、イタコン酸（Ｉｔａｃｏｎｉｃ  ａｃｉｄ）、マレイン酸（Ｍａｌｅｉｃａｃｉｄ）、アクリルアミド（Ａｃｒｙｌａｍｉｄｅ）及びＮ−メチロールアクリルアミド（Ｎｍｅｔｈｙｌｏｌａｃｒｙｌａｍｉｄｅ）からなる群から選択される一つ以上を含む
ことを特徴とする請求項４に記載のスマートデバイスのディスプレイ部プロテクター。
【請求項７】
前記粘着組成物において、前記紫外線硬化性オリゴマーの含量は５０〜８０ｗｔ％であり、前記希釈剤の含量は１４〜４９ｗｔ％であり、前記光重合開始剤の含量は０．５〜５ｗｔ％である
ことを特徴とする請求項６に記載のスマートデバイスのディスプレイ部プロテクター。
【請求項８】
前記プロテクター部は、
前記平面領域部及び前記曲面領域部の少なくとも一つを含むプロテクター層と、
前記プロテクター層の下部面全体領域を被覆する高分子フィルムを含む基材層と、
前記プロテクター層と前記基材層との間に位置し、これらを接着させる接着層とを含み、
前記粘着層は、前記基材層下部面全体領域を前記スマートデバイスの表示領域に付着させる
ことを特徴とする請求項２に記載のスマートデバイスのディスプレイ部プロテクター。
【請求項９】
前記基材層の下部面には、突出部とこれらの間に位置する溝部とを具備する付着力向上パターンが形成される
ことを特徴とする請求項８に記載のスマートデバイスのディスプレイ部プロテクター。
【請求項１０】
前記平面表示領域及び曲面表示領域の少なくとも一つには損傷した領域がある
ことを特徴とする請求項１に記載のスマートデバイスのディスプレイ部プロテクター。
【請求項１１】
前記プロテクター部は、前記基材層の縁に沿って形成され、撥水性及び撥油性を有する高分子物質で形成された撥水／撥油パターンをさらに含む
ことを特徴とする請求項８に記載のスマートデバイスのディスプレイ部プロテクター。
【請求項１２】
前記撥水／撥油パターンは、ＰＴＦＥ（ポリテトラフルロエチレン）、ＰＦＡ（ペルフルオロアルコキシ）、ＦＥＰ（フッ素化エチレンプロピレン）、ＥＴＦＥ（エチレン‐テトラフルオロエチレン）、ＰＣＴＦＥ（ポリクロロトリフルオロエチレン）、ＥＣＴＦＥ（エチレンクロロトリフルオロエチレン）、ＰＶＤＦ（ポリビニリデンフルオライド）、ＰＶＦ（ポリフッ化ビニル）、ＰＩ（ポリイミド）、ＰＥＥＫ（ポリエーテルエーテルケトン）、ＰＰＳ（ポリフェニレンサルファイド）、ＰＡ（ポリアミド）、ＰＯＭ（ポリアセタール）、ＰＡＩ（ポリアミドイミド）、ＰＥＳ（ポリエーテルサルフォン）、ＰＥＩ（ポリエーテルイミド）、ＰＣ（ポリカーボネート）及びＰＰＥ（ポリフェニレンエーテル）からなる群から選択される一つ以上の物質を含む
ことを特徴とする請求項１１に記載のスマートデバイスのディスプレイ部プロテクター。
【請求項１３】
前記プロテクター部は、
前記平面領域部及び前記曲面領域部の少なくとも一つを含むプロテクター層と、
前記プロテクター層の下部面のうち縁領域を露出するように前記プロテクター層下部に配置された高分子フィルムを含む基材層と、
前記プロテクター層と前記基材層との間に位置し、これらを接着させる接着層とを含み、
前記粘着層は、前記基材層下部面全体領域を前記スマートデバイスの表示領域に付着させる
ことを特徴とする請求項２に記載のスマートデバイスのディスプレイ部プロテクター。
【請求項１４】
スマートデバイスの表示領域に粘着組成物を塗布する段階と、
前記粘着組成物が塗布された前記スマートデバイスの表示領域上にプロテクター部をロードして、前記スマートデバイスと前記プロテクター部との間に前記粘着組成物を拡散流動させる段階と、
前記粘着組成物を硬化させる段階とを含む
スマートデバイスのディスプレイ部プロテクターの付着方法。
【請求項１５】
前記粘着組成物は、１〜５００ｃｐｓの粘度を有し、
前記プロテクター部のロードの際に前記プロテクター部の重さにより、前記粘着組成物は、毛細管現象を通じて前記プロテクター部と前記スマートデバイスとの間の全体領域に拡散流動する
ことを特徴とする請求項１４に記載のスマートデバイスのディスプレイ部プロテクターの付着方法。
【発明の詳細な説明】
【技術分野】
【０００１】
本発明は、平面表示領域または曲面表示領域を具備するスマートデバイスのディスプレイ部プロテクター及び付着方法に関し、さらに詳しくは、液晶画面を含むディスプレイ部の破損した領域を保護する機能と損傷したスマートデバイスを再生する機能とを有するスマートデバイスのディスプレイ部プロテクター及び付着方法に関する。
【背景技術】
【０００２】
最近、スマートデバイス（Ｍｏｂｉｌｅ／Ｔａｂｌｅｔ／車両電装用）は、高価な製品で、前面にディスプレイ部、つまり、フラット（Ｆｌａｔ）または２．５Ｄ、３Ｄカバーガラス（Ｃｏｖｅｒ  Ｇｌａｓｓ）を適用してタッチパネル（Ｔｏｕｃｈ  Ｐａｎｅｌ）を保護している構造である。このようなカバーガラスは、物理的衝撃、または落下などの要因により損傷または破損する危険性が高い。
【０００３】
カバーガラスが損傷または破損して修理する場合、スマートデバイスの約３０〜４０％水準の費用が所要され、修理のために少なくとも２時間から２日まで相当な時間がかかる。また、外観が良くなく、表面が尖り負傷及び動作不良を誘発し得る。
【０００４】
しかし、スマートデバイスのカバーガラスが損傷または破損する場合、高価な修理費用によって前述した不便、危険性を甘受して使用することが多く、スクラッチ等の少ない損傷は無視する場合が多い。
【０００５】
そのため、一般消費者も容易にスマートデバイスの破損したディスプレイ部に簡単に保護ガラスや保護フィルムを付着することができる改善策が求められる。
【０００６】
また、スマートデバイスのディスプレイ部が損傷した状態で、一般の保護フィルムや保護ガラスを付着する場合、損傷した部分が復元されず、本来のディスプレイ部と類似した性能を確保することができないため、これに対する改善策も要求される。
【先行技術文献】
【特許文献】
【０００７】
【特許文献１】特開２０１４‐９８８９９号公報
【発明の概要】
【発明が解決しようとする課題】
【０００８】
本発明の一目的は、一般消費者も容易にスマートデバイスのディスプレイ部にプロテクターを付着することにより損傷の危険を減らし、かつ、損傷した部分を復元して本来のディスプレイ部と類似した性能に復元可能なスマートデバイスのディスプレイ部プロテクターを提供することにある。
【０００９】
本発明の他の目的は、前記プロテクターを前記スマートデバイスに付着する方法を提供することにある。
【課題を解決するための手段】
【００１０】
本発明の一側面によると、平面表示領域及び曲面表示領域の少なくとも一つを有するスマートデバイスの前記平面表示領域及び前記曲面表示領域の少なくとも一つに付着するプロテクター部と、流動性を有する粘着組成物を前記プロテクター部の下部面全体領域と前記スマートデバイスの表示領域との間にて硬化した、前記プロテクター部の下部面全体領域を前記平面表示領域と前記曲面表示領域に付着させる粘着層とを含むスマートデバイスのディスプレイ部プロテクターが提供されることができる。
【００１１】
前記プロテクター部は、前記平面表示領域に付着する平面領域部と、前記曲面表示領域に対応するように前記平面領域部に設けられる曲面領域部との少なくとも一つを含み、前記プロテクター部は、ガラス、高分子フィルム及び高分子樹脂のいずれか一つで構成されることができる。
【００１２】
前記粘着組成物は、１〜５００ｃｐｓの粘度を有することができる。
【００１３】
前記粘着組成物は、紫外線（ＵＶ）重合性オリゴマー及び光重合開始剤を含むことができる。
【００１４】
前記紫外線重合性オリゴマーは、変性アクリル系オリゴマー、ポリエステル系オリゴマー、エポキシ系オリゴマー、ウレタン系オリゴマー、ポリエーテル系オリゴマー、ポリアクリル系オリゴマー及びシリコンアクリレート系オリゴマーからなる群から選択される一つ以上を含み、前記光重合開始剤は、ベンゾインエーテル系化合物、アミン類化合物、アルファヒドロキシケトン（ａ−ｈｙｄｒｏｘｙ  ｋｅｔｏｎｅ）系化合物、フェニルグリオキシレート（ｐｈｅｎｙｌ  ｇｌｙｏｘｙｌａｔｅ）系化合物及びアクリルホスフィンオキシド（ａｃｙｌ  ｐｈｏｓｐｈｉｎｅ  ｏｘｉｄｅ）系化合物からなる群から選択される一つ以上を含むことができる。
【００１５】
前記粘着組成物は、希釈剤をさらに含み、前記希釈剤は、スチレン（Ｓｔｙｒｅｎｅ）モノマー、メチルメタクリレート（Ｍｅｔｈｙｌｍｅｔｈａｃｒｙｌａｔｅ）モノマー、エチルメタクリレート（Ｅｔｈｙｌｍｅｔｈａｃｒｙｌａｔｅ）モノマー、ｎ−ブチルメタクリレート（ｎ−Ｂｕｔｙｌｍｅｔｈａｃｒｙｌａｔｅ）モノマー、イソブチルメタクリレート（ｉｓｏ−Ｂｕｔｙｌｍｅｔｈａｃｒｙｌａｔｅ）モノマー、ｔ−ブチルメタクリレート（ｔ−Ｂｕｔｙｌｍｅｔｈａｃｒｙｌａｔｅ）モノマー、ビニルクロライド（Ｖｉｎｙｌｃｈｌｏｒｉｄｅ）モノマー、ビニルアセテート（Ｖｉｎｙｌａｃｅｔａｔｅ）モノマー、アクリロニトリル（Ａｃｒｙｌｏｎｉｔｒｉｌｅ）モノマー、２−エチルヘキシルメタクリレート（２−Ｅｔｈｙｌｈｅｘｙｌｍｅｔｈａｃｒｙｌａｔｅ）モノマー、ラウリルメタクリレート（Ｌａｕｒｙｌｍｅｔｈａｃｒｙｌａｔｅ）モノマー、メチルアクリレート（Ｍｅｔｈｙｌａｃｒｙｌａｔｅ）モノマー、エチルアクリレート（Ｅｔｈｙｌａｃｒｙｌａｔｅ）モノマー、ｎ−ブチルアクリレート（ｎ−Ｂｕｔｙｌａｃｒｙｌａｔｅ）モノマー、イソブチルアクリレート（ｉｓｏ−Ｂｕｔｙｌａｃｒｙｌａｔｅ）モノマー、２−エチルヘキシルアクリレート（２−Ｅｔｈｙｌｈｅｘｙｌａｃｒｙｌａｔｅ）モノマー、エチレン（Ｅｔｈｙｌｅｎｅ）モノマー及びオクタデシルメタクリレート（Ｏｃｔａｄｅｃｙｌｍｅｔｈａｃｒｙｌａｔｅ）モノマーからなる群から選択される一つ以上、またはアクリル酸（Ａｃｒｙｌｉｃ  ａｃｉｄ）、メタクリル酸（Ｍｅｔｈａｃｒｙｌｉｃ  ａｃｉｄ）、２−ヒドロキシエチルメタクリレート（２−Ｈｙｄｒｏｘｙｅｔｈｙｌ  ｍｅｔｈａｃｒｙｌａｔｅ）、２−ヒドロキシプロピルメタクリレート（２−Ｈｙｄｒｏｘｙｐｒｏｐｙｌ  ｍｅｔｈａｃｒｙｌａｔｅ）、ジメチルアミノエチルメタクリレート（ｄｉ−Ｍｅｔｈｙｌａｍｉｎｏｅｔｈｙｌｍｅｔｈａｃｒｙｌａｔｅ）、ｔ−ブチルアミノエチルメタクリレート（ｔ−Ｂｕｔｙｌａｍｉｎｏｅｔｈｙｌｍｅｔｈａｃｒｙｌａｔｅ）、ジエチルアミノエチルメタクリレート（ｄｉ−Ｅｔｈｙｌａｍｉｎｏｅｔｈｙｌｍｅｔｈａｃｒｙｌａｔｅ）、グリシジルメタクリレート（Ｇｌｙｃｉｄｙｌｍｅｔｈａｃｒｙｌａｔｅ）、２−ヒドロキシエチルアクリレート（２−Ｈｙｄｒｏｘｙｅｔｈｙｌａｃｒｙｌａｔｅ）、２−ヒドロキシプロピルアクリレート（２−Ｈｙｄｒｏｘｙｐｒｏｐｙｌａｃｒｙｌａｔｅ）、イタコン酸（Ｉｔａｃｏｎｉｃ  ａｃｉｄ）、マレイン酸（Ｍａｌｅｉｃａｃｉｄ）、アクリルアミド（Ａｃｒｙｌａｍｉｄｅ）及びＮ−メチロールアクリルアミド（Ｎｍｅｔｈｙｌｏｌａｃｒｙｌａｍｉｄｅ）からなる群から選択される一つ以上を含むことができる。
【００１６】
前記粘着組成物において、前記紫外線硬化性オリゴマーの含量は５０〜８０ｗｔ％であり、前記希釈剤の含量は１４〜４９ｗｔ％であり、前記光重合開始剤の含量は０．５〜５ｗｔ％であることができる。
【００１７】
前記プロテクター部は、前記平面領域部及び前記曲面領域部の少なくとも一つを含むプロテクター層と、前記プロテクター層の下部面全体領域を被覆する高分子フィルムを含む基材層と、前記プロテクター層と前記基材層との間に位置し、これらを接着させる接着層とを含み、前記粘着層は、前記基材層下部面全体領域を前記スマートデバイスの表示領域に付着させることができる。
【００１８】
前記基材層の下部面には、突出部とこれらの間に位置する溝部とを具備する付着力向上パターンが形成されることができる。
【００１９】
前記平面表示領域及び曲面表示領域の少なくとも一つには損傷した領域があることができる。
【００２０】
前記プロテクター部は、前記基材層の縁に沿って形成され、撥水性及び撥油性を有する高分子物質で形成された撥水／撥油パターンをさらに含むことができる。
【００２１】
前記撥水／撥油パターンは、ＰＴＦＥ（ポリテトラフルロエチレン）、ＰＦＡ（ペルフルオロアルコキシ）、ＦＥＰ（フッ素化エチレンプロピレン）、ＥＴＦＥ（エチレン‐テトラフルオロエチレン）、ＰＣＴＦＥ（ポリクロロトリフルオロエチレン）、ＥＣＴＦＥ（エチレンクロロトリフルオロエチレン）、ＰＶＤＦ（ポリビニリデンフルオライド）、ＰＶＦ（ポリフッ化ビニル）、ＰＩ（ポリイミド）、ＰＥＥＫ（ポリエーテルエーテルケトン）、ＰＰＳ（ポリフェニレンサルファイド）、ＰＡ（ポリアミド）、ＰＯＭ（ポリアセタール）、ＰＡＩ（ポリアミドイミド）、ＰＥＳ（ポリエーテルサルフォン）、ＰＥＩ（ポリエーテルイミド）、ＰＣ（ポリカーボネート）及びＰＰＥ（ポリフェニレンエーテル）からなる群から選択される一つ以上の物質を含むことができる。
【００２２】
前記プロテクター部は、前記平面領域部及び前記曲面領域部の少なくとも一つを含むプロテクター層と、前記プロテクター層の下部面のうち縁領域を露出するように前記プロテクター層下部に配置された高分子フィルムを含む基材層と、前記プロテクター層と前記基材層との間に位置し、これらを接着させる接着層とを含み、前記粘着層は、前記基材層下部面全体領域を前記スマートデバイスの表示領域に付着させることができる。
【００２３】
また、本発明の他の側面によると、スマートデバイスの表示領域に粘着組成物を塗布する段階と、前記粘着組成物が塗布された前記スマートデバイスの表示領域上にプロテクター部をロードして、前記スマートデバイスと前記プロテクター部との間に前記粘着組成物を拡散流動させる段階と、前記粘着組成物を硬化させる段階とを含むスマートデバイスのディスプレイ部プロテクターの付着方法が提供されることができる。
【００２４】
前記粘着組成物は、１〜５００ｃｐｓの粘度を有し、前記プロテクター部のロードの際に前記プロテクター部の重さにより、前記粘着組成物は、毛細管現象を通じて前記プロテクター部と前記スマートデバイスとの間の全体領域に拡散流動することができる。
【発明の効果】
【００２５】
本発明の実施例は、プロテクター部とスマートデバイスとの間に流動性粘着組成物を拡散流動させて粘着組成物の層を形成し、これを硬化させて前記プロテクター部を前記スマートデバイスに付着するので、スマートデバイスのディスプレイ部を保護することができ、さらに、損傷又は破損したスマートデバイスのディスプレイ部の表面を復旧することができる。
【００２６】
また、平面及び曲線を有するスマートデバイスのディスプレイ部の形状に拘らず、復元することができる。
【００２７】
さらに、損傷又は破損したディスプレイ部の復元を通じて負傷発生危険を減少させることができ、外観を改善すると共に、低コスト及び短時間で復元が可能であり、機会費用を節減することができる。
【図面の簡単な説明】
【００２８】
【図１Ａ】本発明の実施例に係るスマートデバイスのディスプレイ部プロテクターを説明するための斜視図である。
【図１Ｂ】本発明の実施例に係るスマートデバイスのディスプレイ部プロテクターを説明するための断面図である。
【図２】図１Ａ及び図１Ｂに示すプロテクター部の第１実施例を説明するための断面図である。
【図３】図１Ａ及び図１Ｂに示すプロテクター部の第２実施例を説明するための断面図である。
【図４】図１Ａ及び図１Ｂに示すプロテクター部の第３実施例を説明するための断面図である。
【図５】本発明の実施例に係るプロテクター付着基材を説明するための断面図である。
【図６】図５に示す下部ケースを説明するための平面図である。
【図７】図５に示す上部ケースを説明するための平面図である。
【図８】図５に示す塗布部材を説明するための平面図である。
【発明を実施するための形態】
【００２９】
本発明と、本発明の動作上の利点及び本発明の実施によって達成される目的を十分理解するためには、本発明の好ましい実施例を例示する添付図面及び添付図面に記載された内容を参照する必要がある。
【００３０】
以下、添付の図面を参照して本発明の好ましい実施例を説明することで、本発明を詳しく説明する。各図面に提示された同一の参照符号は、同一の部材を示す。
【００３１】
本実施例は、スマートデバイスの損傷したディスプレイ部はもちろん、損傷していないディスプレイ部にも適用することができる。
【００３２】
本実施例において、スマートデバイスは、モバイル、タブレット、車両電装用を含むことができる。
【００３３】
図１Ａ及び図１Ｂは、本発明の実施例に係るスマートデバイスのディスプレイ部プロテクターを説明するための斜視図及び断面図である。
【００３４】
図１Ａ及び図１Ｂを参照すると、本発明の実施例に係るスマートデバイスのディスプレイ部プロテクター１００は、平面表示領域だけでなく、曲面表示領域を有するディスプレイ部を備えたスマートデバイス１０、例えば、スマートフォンに適用され、前記スマートデバイス１０の全体表示領域を保護すると共に、破損または損傷したディスプレイ部の領域を復元することができる。
本実施例は、前述した曲面表示領域のない平面表示領域だけがある前記スマートデバイス１０にも適用することができる。
【００３５】
本発明の実施例に係るスマートデバイスのディスプレイ部プロテクター１００は、プロテクター部１１０及び粘着層１２０を含むことができる。
【００３６】
前記プロテクター部１１０は、中央部分に位置し、実質的に扁平な平面領域部Ｆ、及び前記平面領域部Ｆの縁部分から延長し、曲面からなる一つ以上の曲面領域部（Ｃ１、Ｃ２）を含むことができる。これらの平面領域部Ｆと曲面領域部（Ｃ１、Ｃ２）は、一体で形成することができる。また、本実施例において、前記曲面領域部は、前記スマートデバイス１０のディスプレイ部の中央部が凸状に設けられる場合、これと対応してプロテクター部１１０の中央部に設けられてもよい。
【００３７】
前記平面領域部Ｆは、一対の向かい合う長辺及びこれらの長辺を連結する一対の短辺を有する長方形状を有することができ、前記スマートデバイス１０の表示領域のうち平面表示領域の上部に配置されて、これを保護することができる。
【００３８】
前記曲面領域部（Ｃ１、Ｃ２）は、前記平面領域部Ｆの長辺のそれぞれから一定の幅を有するように延長し、前記スマートデバイス１０の表示領域を基準として上方に凸状の曲面からなる第１曲面領域部Ｃ１及び第２曲面領域部Ｃ２を含むことができる。
前記第１曲面領域部Ｃ１と前記第２曲面領域部Ｃ２のそれぞれは、前記平面領域部Ｆとの境界で不連続面を形成しないよう連続して変わる曲率を有することができ、前記スマートデバイス１０の表示領域のうち前記平面表示領域の両側にそれぞれ形成された曲面表示領域の上部にそれぞれ配置されて、これらを保護することができる。
【００３９】
前記粘着層１２０は、前記プロテクター部１１０の下部面全体領域と、これに対応する前記スマートデバイス１０の表示領域との間に位置し、前記プロテクター部１１０の下部面全体領域を前記スマートデバイス１０に付着させることができる。
【００４０】
本実施例において、粘着層１２０は、図１Ｂに示すように、スマートデバイスの破損したディスプレイ部領域に満たされ、ディスプレイ部表面の物理的損傷を、物理的な研磨工程や加圧装置などの装備を使用せずに復元することができる。その結果、ディスプレイ部の外観を改善すると共に、低コスト及び短時間で損傷又は破損したディスプレイ部の復元が可能であり、機会費用を節減することができる。
【００４１】
さらに、前記粘着層１２０は、前記スマートデバイス１０の平面表示領域と前記プロテクター部１１０の平面領域Ｆとの間だけでなく、前記スマートデバイス１０の曲面表示領域と前記プロテクター部１１０の曲面領域（Ｃ１、Ｃ２）との間にも位置することができる。
【００４２】
本明細書において、前記プロテクター部１１０が前記粘着層１２０によって前記スマートデバイス１０または前記スマートデバイス１０の表示領域に付着するというのは、前記プロテクター部１１０が前記スマートデバイス１０の表示領域に直接付着する場合だけでなく、前記プロテクター部１１０が前記スマートデバイス１０の表示領域に付着された他のフィルムまたはコーティング膜（図示せず）に付着する場合を含むものと定義することができる。
【００４３】
前記粘着層１２０が前記プロテクター部１１０の下部面の一部領域のみを前記スマートデバイス１０の表示領域に付着させる場合、前記プロテクター部１１０と前記スマートデバイス１０の表示領域との間の領域のうち前記粘着層１２０が形成されていない領域には、空気層が形成されて、使用者のタッチに対する前記スマートデバイス１０の感度を低下させるだけでなく、前記空気層と前記粘着層１２０との光学特性差により、前記プロテクター部１１０を通じて前記スマートデバイス１０を見る使用者の側面から、前記スマートデバイス１０の表示特性が低下するという問題点が発生し得る。
【００４４】
しかし、本発明では、前記プロテクター部１１０の下部面全体領域を、前記粘着層１２０を利用して前記スマートデバイス１０の表示領域に付着するので、上記のようなタッチ感度の低下や表示特性の低下を防止することができる。
【００４５】
本発明の一実施例において、前記粘着層１２０は、流動性を有する粘着組成物を前記スマートデバイス１０の表示領域上に塗布した後、前記プロテクター部１１０を前記スマートデバイス１０の表示領域の上部にロードして、前記プロテクター部１１０の重さにより、前記粘着組成物を前記プロテクター部１１０の下部面全体領域に広がらせた後、前記粘着組成物を硬化させることで形成されることができる。一例として、前記粘着組成物は、光重合または熱重合によって硬化されることができる。
【００４６】
一般的に製造工程上の限界により、前記プロテクター部１１０の曲面領域の曲率半径及び前記スマートデバイス１０の曲面表示領域の曲率半径は、個別製品ごとに許容マージン内で互い異なる値を有するようになり、前記スマートデバイス１０の曲面表示領域の曲率半径とこれに適用される前記プロテクター部１１０の曲面領域の曲率半径とは、互いに異なる。
【００４７】
その結果、流動性のない粘着フィルムなどの公知の接着部材を利用して前記プロテクター部１１０を前記スマートデバイス１０に付着させる場合は、前記接着部材が前記プロテクター部１１０の下部面全体領域を前記スマートデバイス１０に付着することができないため、前記プロテクター部１１０と前記スマートデバイス１０の表示領域との間には、意図しない空気層が形成されるという問題点が発生する。
【００４８】
しかし、本実施例では、上記のように流動性を有する粘着組成物を前記プロテクター部１１０と前記スマートデバイス１０との間に広がらせた後、これを硬化させて前記プロテクター部１１０を前記スマートデバイス１０に付着させるので、前記プロテクター部１１０の下部面全体領域を前記スマートデバイス１０に付着させることができ、その結果、上述した使用者のタッチに対する感度及び表示特性の低下を防止することができる。
【００４９】
即ち、上記のように形成された粘着層１２０は、前記プロテクター部１１０と前記スマートデバイス１０との間の間隔が一定でなくとも、これらの差異を補償するようにその厚さが変化可能であるため、前記プロテクター部１１０下部面全体領域を前記スマートデバイス１０に付着させることができる。
【００５０】
一実施例において、前記粘着組成物は、約１〜５００ｃｐｓの粘度を有することができる。前記粘着組成物の粘度が１ｃｐｓ未満の場合、前記粘着組成物の表面張力が弱すぎて、前記粘着組成物が前記プロテクター部１１０と前記スマートデバイス１０との間の領域を超えて前記プロテクター部１１０の外部に広がるという問題点が発生し得て、前記粘着組成物の粘度が５００ｃｐｓを超える場合、前記粘着組成物の流動性が低く、前記プロテクター部１１０の自重だけでは前記プロテクター部１１０の下部面全体領域に広がらないという問題点が発生し得る。
【００５１】
一実施例において、前記粘着組成物の粘度は、約１０〜２５０ｃｐｓの粘度を有することが好ましい。
【００５２】
一実施例において、前記粘着組成物は、紫外線（ＵＶ）重合性オリゴマー及び光重合開始剤を含むことができる。
【００５３】
前記紫外線重合性オリゴマーは、変性アクリル系オリゴマー、ポリエステル系オリゴマー、エポキシ系オリゴマー、ウレタン系オリゴマー、ポリエーテル系オリゴマー、ポリアクリル系オリゴマー、シリコンアクリレート系オリゴマーなどから選択される一つ以上を含むことができ、前記光重合開始剤は、ベンゾインエーテル系化合物、アミン類化合物、アルファヒドロキシケトン（ａ−ｈｙｄｒｏｘｙ  ｋｅｔｏｎｅ）系化合物、フェニルグリオキシレート（ｐｈｅｎｙｌ  ｇｌｙｏｘｙｌａｔｅ）系化合物、アクリルホスフィンオキシド（ａｃｙｌ  ｐｈｏｓｐｈｉｎｅｏｘｉｄｅ）系化合物などから選択される一つ以上を含むことができる。
【００５４】
一方、前記粘着組成物は、希釈剤をさらに含むことができる。このような希釈剤は、粘着組成物の粘度を調節し、硬化後に前記粘着層１２０の物性を向上させることができる。
【００５５】
前記希釈剤は、スチレン（Ｓｔｙｒｅｎｅ）モノマー、メチルメタクリレート（Ｍｅｔｈｙｌｍｅｔｈａｃｒｙｌａｔｅ）モノマー、エチルメタクリレート（Ｅｔｈｙｌｍｅｔｈａｃｒｙｌａｔｅ）モノマー、ｎ−ブチルメタクリレート（ｎ−Ｂｕｔｙｌｍｅｔｈａｃｒｙｌａｔｅ）モノマー、イソブチルメタクリレート（ｉｓｏ−Ｂｕｔｙｌｍｅｔｈａｃｒｙｌａｔｅ）モノマー、ｔ−ブチルメタクリレート（ｔ−Ｂｕｔｙｌｍｅｔｈａｃｒｙｌａｔｅ）モノマー、ビニルクロライド（Ｖｉｎｙｌｃｈｌｏｒｉｄｅ）モノマー、ビニルアセテート（Ｖｉｎｙｌａｃｅｔａｔｅ）モノマー、アクリロニトリル（Ａｃｒｙｌｏｎｉｔｒｉｌｅ）モノマー、２−エチルヘキシルメタクリレート（２−Ｅｔｈｙｌｈｅｘｙｌｍｅｔｈａｃｒｙｌａｔｅ）モノマー、ラウリルメタクリレート（Ｌａｕｒｙｌｍｅｔｈａｃｒｙｌａｔｅ）モノマー、メチルアクリレート（Ｍｅｔｈｙｌａｃｒｙｌａｔｅ）モノマー、エチルアクリレート（Ｅｔｈｙｌａｃｒｙｌａｔｅ）モノマー、ｎ−ブチルアクリレート（ｎ−Ｂｕｔｙｌａｃｒｙｌａｔｅ）モノマー、イソブチルアクリレート（ｉｓｏ−Ｂｕｔｙｌａｃｒｙｌａｔｅ）モノマー、２−エチルヘキシルアクリレート（２−Ｅｔｈｙｌｈｅｘｙｌａｃｒｙｌａｔｅ）モノマー、エチレン（Ｅｔｈｙｌｅｎｅ）モノマー、オクタデシルメタクリレート（Ｏｃｔａｄｅｃｙｌｍｅｔｈａｃｒｙｌａｔｅ）モノマーなどから選択される一つ以上を含むか、またはアクリル酸（Ａｃｒｙｌｉｃ  ａｃｉｄ）、メタクリル酸（Ｍｅｔｈａｃｒｙｌｉｃ  ａｃｉｄ）、２−ヒドロキシエチルメタクリレート（２−Ｈｙｄｒｏｘｙｅｔｈｙｌｍｅｔｈａｃｒｙｌａｔｅ）、２−ヒドロキシプロピルメタクリレート（２−Ｈｙｄｒｏｘｙｐｒｏｐｙｌｍｅｔｈａｃｒｙｌａｔｅ）、ジメチルアミノエチルメタクリレート（ｄｉ−Ｍｅｔｈｙｌａｍｉｎｏｅｔｈｙｌｍｅｔｈａｃｒｙｌａｔｅ）、ｔ−ブチルアミノエチルメタクリレート（ｔ−Ｂｕｔｙｌａｍｉｎｏｅｔｈｙｌｍｅｔｈａｃｒｙｌａｔｅ）、ジエチルアミノエチルメタクリレート（ｄｉ−Ｅｔｈｙｌａｍｉｎｏｅｔｈｙｌｍｅｔｈａｃｒｙｌａｔｅ）、グリシジルメタクリレート（Ｇｌｙｃｉｄｙｌｍｅｔｈａｃｒｙｌａｔｅ）、２−ヒドロキシエチルアクリレート（２−Ｈｙｄｒｏｘｙｅｔｈｙｌａｃｒｙｌａｔｅ）、２−ヒドロキシプロピルアクリレート（２−Ｈｙｄｒｏｘｙｐｒｏｐｙｌａｃｒｙｌａｔｅ）、イタコン酸（Ｉｔａｃｏｎｉｃ  ａｃｉｄ）、マレイン酸（Ｍａｌｅｉｃａｃｉｄ）、アクリルアミド（Ａｃｒｙｌａｍｉｄｅ）、Ｎ−メチロールアクリルアミド（Ｎ−ｍｅｔｈｙｌｏｌａｃｒｙｌａｍｉｄｅ）などから選択される一つ以上を含むことができる。
【００５６】
一方、前記粘着組成物は、光増感剤、着色剤、増粘剤、重合禁止剤などの添加剤にさらに含むことができる。
【００５７】
一実施例において、前記重合組成物が前記紫外線硬化性オリゴマー、前記希釈剤、前記光重合開始剤及び前記添加剤を含む場合、前記紫外線硬化性オリゴマーの含量は約５０〜８０ｗｔ％であることができ、前記希釈剤の含量は約１４〜４９ｗｔ％であることができ、前記光重合開始剤の含量は約０．５〜５ｗｔ％であることができ、前記添加剤の含量は約０．５〜１ｗｔ％であることができる。
【００５８】
以下で、図２及び図３を参照して前記プロテクター部１１０について詳述する。
【００５９】
図２は、図１Ａ及び図１Ｂに示すプロテクター部の第１実施例を説明するための断面図である。
【００６０】
図２を参照すると、本発明の第１実施例に係るプロテクター部１１０Ａは、プロテクター層１１１Ａ、基材層１１２Ａ及び接着層１１３Ａを含むことができる。
【００６１】
前記プロテクター層１１０Ａは、公知のガラス材料やフィルム、または高分子樹脂で設けられることができ、上述したように、平面領域Ｆ及び曲面領域（Ｃ１、Ｃ２）を含むことができる。
【００６２】
前記基材層１１２Ａは、透明高分子材質、例えば、ポリエチレンテレフタレート（ＰＥＴ）、アクリル樹脂などで形成されることができ、平面領域Ｆ及び曲面領域（Ｃ１、Ｃ２）を含むことができ、前記プロテクター層１１１Ａの下部面全体領域を被覆するように形成されることができる。
【００６３】
前記粘着層１１３Ａは、前記プロテクター層１１１Ａと前記基材層１１２Ａとの間に配置され、これらを互いに接着させることができる。前記粘着層１１３Ａの物質は特に制限されず、公知の接着または粘着物質が制限なく使用されることができる。
【００６４】
このような構造のプロテクター部１１０において、前記粘着層１１３Ａによって前記プロテクター層１１１Ａと接着された前記基材層１１２Ａは、上述した前記粘着層１２０によって前記スマートデバイス１０の表示領域に付着することができ、前記プロテクター層１１１Ａが破損した際に前記プロテクター層１１１Ａが飛散することを防止することができる。
【００６５】
一実施例において、前記スマートデバイス１０の表示領域に付着する前記基材層１１２Ａの下部面には、付着力向上パターン（図示せず）が形成されることができる。前記付着力向上パターンは、突出部とこれらの間に位置する溝部とが連続して配置された構造を有することができる。
【００６６】
例えば、前記突出部は、規則的または不規則的に形成されたドット（ｄｏｔ）パターン、一方向に延長した線形パターン、格子形パターンなどを含むことができる。前記付着力向上パターンを形成する方法は、特に制限されない。例えば、前記付着力向上パターンは、サンドブラスト工程、乾式エッチング工程、湿式エッチング工程などで形成されるか、成形コーティングなどの方法で形成されることができる。
【００６７】
上記のように、前記粘着層１２０と接触する前記基材層１１２Ａの下部面に前記付着力向上パターンを形成する場合、前記基材層１１２Ａの下部面の表面積が増加して前記粘着層１２０との付着力が向上できるだけでなく、前記プロテクター部１１０を前記スマートデバイス１０に付着する過程で、前記粘着組成物の表面張力を向上させて、前記粘着組成物が前記プロテクター部１１０の外部まで流出することを防止することができる。
【００６８】
そして、本発明では、前記基材層１１２Ａの下部面全体領域が前記粘着層１２０によって前記スマートデバイス１０に付着するため、前記基材層１１２Ａの下部面に前記付着力向上パターンを形成しても、前記付着力向上パターンが使用者に視認されたり、光透過度を低下させたりするなどの表示特性が低下する問題が発生しないようにすることができる。
【００６９】
一実施例として、前記付着力向上パターンが形成された前記基材層１１２Ａの下部面は、約０．１〜１０μｍの表面粗さ（Ｒａ）を有することができる。前記基材層１１２Ａの下部面の表面粗さが０．１μｍ未満の場合は、上述した技術的効果を発揮し難いという問題点があり、前記基材層１１２Ａの下部面の表面粗さが１０μｍを超える場合は、前記基材層１１２Ａの厚さが厚くなりすぎるだけでなく、付着力向上パターン間の高さの差が大きくなりすぎて、粘着組成物が均一に広がることを防止し、むしろ部分的に付着力を低下させるという問題点が発生し得る。
【００７０】
一方、本発明の一実施例において、前記プロテクター部１１０は、前記基材層１１２Ａの縁に沿って一定の幅で形成された撥水／撥油パターン１１４Ａをさらに含むことができる。
【００７１】
前記撥水／撥油パターン１１４Ａは、撥水性と撥油性を同時に有する物質で形成されることができる。撥水性と撥油性を同時に有する物質であれば、前記撥水／撥油パターン１１４Ａの材料として特に制限なく使用されることができる。
【００７２】
例えば、前記撥水／撥油パターン１１４Ａは、ＰＴＦＥ（ポリテトラフルロエチレン）、ＰＦＡ（ペルフルオロアルコキシ）、ＦＥＰ（フッ素化エチレンプロピレン）、ＥＴＦＥ（エチレン‐テトラフルオロエチレン）、ＰＣＴＦＥ（ポリクロロトリフルオロエチレン）、ＥＣＴＦＥ（エチレンクロロトリフルオロエチレン）、ＰＶＤＦ（ポリビニリデンフルオライド）、ＰＶＦ（ポリフッ化ビニル）などのフッ素系高分子物質、またはＰＩ（ポリイミド）、ＰＥＥＫ（ポリエーテルエーテルケトン）、ＰＰＳ（ポリフェニレンサルファイド）、ＰＡ（ポリアミド）、ＰＯＭ（ポリアセタール）、ＰＡＩ（ポリアミドイミド）、ＰＥＳ（ポリエーテルサルフォン）、ＰＥＩ（ポリエーテルイミド）、ＰＣ（ポリカーボネート）、ＰＰＥ（ポリフェニレンエーテル）などの非フッ素系高分子物質で形成されることができる。
【００７３】
本発明の粘着層１２０を形成するための粘着組成物は、一般的に親水性または疎水性特性を有するので、前記撥水／撥油パターン１１４Ａを前記基材層１１２Ａの縁に沿って一定の幅で形成する場合、前記プロテクター部１１０を前記スマートデバイス１０に付着する過程で、前記粘着組成物が前記プロテクター部１１０の外部まで流出することをさらに安定して防止することができる。
【００７４】
一実施例として、前記撥水／撥油パターン１１４Ａは、約１０〜５００μｍの幅で形成されることができる。前記撥水／撥油パターン１１４Ａの幅が１０μｍ未満の場合、前記撥水／撥油パターン１１４Ａを形成する工程費用が増加するだけでなく、上記の技術的効果を表し難いという問題点が発生し得て、前記撥水／撥油パターン１１４Ａの幅が５００μｍを超える場合は、前記撥水／撥油パターン１１４Ａが形成された領域では、前記プロテクター部１１０と前記スマートデバイス１０との間の付着力が相対的に弱くなるため、この部分で前記プロテクター部１１０と前記スマートデバイス１０との脱離が発生するという問題点が生じ得る。
【００７５】
例えば、前記撥水／撥油パターン１１４Ａは、約１００〜３００μｍの幅で形成されることが好ましい。
【００７６】
一方、前記プロテクター部１１０Ａが前記スマートデバイスのタッチボタンやカメラレンズなどを露出する開口を具備する場合、つまり、前記撥水／撥油パターン１１４Ａは、前記開口を囲むように前記開口の縁から一定の幅、例えば、約１０〜５００μｍの幅で形成されることができる。
【００７７】
図３は、図１Ａ及び図１Ｂに示すプロテクター部の第２実施例を説明するための断面図である。
【００７８】
図３を参照すると、本発明の第２実施例に係るプロテクター部１１０Ｂは、プロテクター層１１１Ｂ及び撥水／撥油パターン１１４Ｂを含むことができる。
【００７９】
本実施例に係るプロテクター部１１０Ｂは、図２に示す第１実施例に係るプロテクター部１１０Ａの基材層１１２Ａ及び粘着層１１３Ａを含まず、前記プロテクター層１１１Ｂが前記粘着層１２０を通じて前記スマートデバイス１０に直接付着することができる。
【００８０】
前記プロテクター層１１１Ｂは、下部面に上述した付着力向上パターン（図示せず）が形成可能であること以外、図２に示すプロテクター部１１０のプロテクター層１１１Ａと実質的に同一であるので、これに対する重複した詳しい説明は省略する。
【００８１】
そして、前記撥水／撥油パターン１１４Ｂは、前記プロテクター層１１１Ｂの下部面縁に沿って形成されること以外、図２に示すプロテクター部１１０の撥水／撥油パターン１１４Ａと実質的に同一であるので、これに対する重複した詳しい説明も省略する。
【００８２】
図４は、図１Ａ及び図１Ｂに示すプロテクター部の第３実施例を説明するための断面図である。
【００８３】
図４を参照すると、本発明の第３実施例に係るプロテクター部１１０Ｃは、プロテクター層１１１Ｃ、基材層１１２Ｃ、粘着層１１３Ｃ及び撥水／撥油パターン１１４Ｃを含むことができる。
【００８４】
本実施例に係るプロテクター部１１０は、前記基材層１１２Ｃ及び粘着層１１３Ｃが前記プロテクター層１１１Ｃの下部面縁に一定の幅ほど露出するように前記プロテクター層１１１Ｃの下部に配置され、前記撥水／撥油パターン１１４Ｃが前記プロテクター層１１１Ｃの露出された下部面に形成されること以外、図２を参照して説明したプロテクター部１１０と実質的に同一であるので、これに対する重複した詳しい説明は省略する。
【００８５】
前記基材層１１２Ｃ及び粘着層１１３Ｃは、前記プロテクター層１１１Ｃの下部面縁を約１０〜５００μｍの幅ほど、好ましくは約１００〜３００μｍの幅ほど露出することができる。
【００８６】
前記プロテクター部１１０Ｃを前記スマートデバイス１０上に付着させる過程で、前記粘着層１２０の形成のための粘着組成物は、表面張力により、前記プロテクター部１１０と前記スマートデバイス１０との間を通じて露出される部分が外部に凸状になるが、その際、外部物体が前記粘着組成物の露出部分に接触する場合、前記粘着組成物の表面張力がなくなり、前記粘着組成物が前記プロテクター部１１０の外部に流出するという問題点が発生し得る。
【００８７】
このような問題点は、下記で図５〜図８を参照して説明する本発明の実施例に係るスマートデバイスのディスプレイ部プロテクター付着装置１０００を利用して前記プロテクター部１１０を前記スマートデバイス１０に付着する場合にも発生し得るが、前記基材層１１２Ｃ及び粘着層１１３Ｃを上記のように前記プロテクター層１１１Ｃの下部面縁を約１０〜５００μｍの幅で露出して形成する場合、前記粘着組成物の露出した凸状の部分が前記プロテクター層１１１Ｃの外部まで突出せず、その結果、前記粘着組成物が前記スマートデバイスのディスプレイ部プロテクター付着装置１０００と接触することで、前記粘着組成物が外部に流出するという問題点を解決することができる。
【００８８】
図５は、本発明の実施例に係るスマートデバイスのディスプレイ部プロテクター付着装置を説明するための断面図であり、図６〜図８は、図５に示す下部ケース、上部ケース及び塗布部剤を説明するための平面図である。
【００８９】
図５〜図８を参照すると、本発明の実施例に係るスマートデバイスのディスプレイ部プロテクター付着装置１０００は、下部ケース１１００、上部ケース１２００及び塗布プレート１３００を含む。
【００９０】
前記下部ケース１１００は、第１支持部１１１０及び第１隔壁部１１２０を含むことができる。
【００９１】
前記第１支持部１１１０は、中央部分にスマートデバイス１０が挿入固定可能な固定溝１１１１を具備し、前記固定溝１１１１を取り囲む扁平な第１上部平面を具備することができる。
【００９２】
前記固定溝１１１１は、スマートデバイス１０の平面状に対応する形状を有することができ、前記スマートデバイス１０の厚さより小さな深さを有することができる。
【００９３】
前記固定溝１１１１に挿入されたスマートデバイス１０は、水平方向に流動しないように固定された状態で、前記第１支持部１１１０の第１上部平面から所定の厚さほど突出すことができる。
【００９４】
前記第１上部平面に対向する前記第１支持部１１１０の第１下部面の形状は特に制限されない。
【００９５】
前記第１隔壁部１１２０は、前記第１支持部１１１０の第１上部平面上で前記固定溝１１１１を取り囲んで配置され、前記第１支持部１１１０の第１上部平面から一定の高さで突き出すことができる。前記第１隔壁部１１２０は、前記固定溝１１１１及び前記固定溝１１１１から一定の幅ほど前記第１上部平面を露出して形成されることができる。
【００９６】
前記上部ケース１２００は、第２支持部１２１０及び第２隔壁部１２２０を含むことができる。
【００９７】
前記第２支持部１２１０は、前記第１支持部１１１０の第１上部平面のうち前記第１隔壁部１１２０によって露出した領域に支持される第２下部平面、及び前記第２下部平面と対向するように前記第２下部平面上に位置する第２上部平面を具備することができ、中央部分に前記固定溝１１１１、及びこれに挿入されたスマートデバイス１０全体を露出させる開口部１２１１が形成されることができる。
【００９８】
一実施例として、前記第２支持部１２１０は、前記第１隔壁部１１２０の内部に挿入され、前記第２下部平面が前記第１隔壁部１１２０によって露出した前記第１支持部１１１０の第１上部平面によって支持され、前記第２下部平面と前記第２上部側面とを連結する外部側面が前記第１隔壁部１１２０の内部面によって支持されて、水平方向に流動しないように固定されることができる。
【００９９】
前記第２支持部１２１０の開口部１２１１は、前記固定溝１１１１と同一の平面状を有することができ、前記第２支持部１２１０の開口部１２１１には、前記第１支持部１１１０の第１上部平面から突出した前記スマートデバイス１０が挿入して固定されることができる。
【０１００】
前記塗布プレート１３００が前記スマートデバイス１０から所定間隔離隔して支持するために、前記第２支持部１２１０の厚さは、前記第１上部平面から突出した部分の前記スマートデバイス１０の厚さより大きくなることができる。
【０１０１】
前記第２隔壁部１２２０は、前記第２支持部１２１０の第２上部平面上で前記開口部１２１１を取り囲んで配置され、前記第２上部平面から一定の高さほど突出すことができる。前記第２隔壁部１２２０は、前記開口部１２１１及び前記開口部１２１１から一定の幅ほど前記第２上部平面を露出して形成されることができる。
【０１０２】
前記塗布プレート１３００は、前記固定溝１１１１より大きい面積を有する平板構造を有することができ、前記第２隔壁部１２２０の内部に挿入されて、前記第２隔壁部１２２０によって露出される前記第２上部平面によって下部面が支持されることができ、中央部分に粘着組成物を注入するための一つ以上の注入孔が形成されることができる。
【０１０３】
図８には、２つの注入孔が示されているが、前記塗布プレート１３００には、２個以上の注入孔が形成されてもよい。そして、上述したように、前記第２支持部１２１０の厚さが前記第１上部平面から突出した部分の前記スマートデバイス１０の厚さより大きいため、前記塗布プレート１３００は、前記スマートデバイス１０の表示領域上でこれから所定間隔ほど離隔して配置されることができる。
【０１０４】
一方、前記第２隔壁部１２２０の内部に挿入される場合、前記塗布プレート１３００の側面は、前記第２隔壁部１２２０の内部面によって支持されて、水平方向への流動が防止されることができる。
【０１０５】
以下で、前記スマートデバイスのディスプレイ部プロテクター付着装置１０００を利用してスマートデバイス１０に前記プロテクターを付着する方法を説明する。
【０１０６】
本発明の実施例に係るスマートデバイスのディスプレイ部プロテクターの付着方法は、スマートデバイス１０の表示領域に粘着組成物を塗布する段階と、前記粘着組成物が塗布された前記スマートデバイス１０の表示領域上に前記プロテクター部１１０をロードして、前記スマートデバイス１０と前記プロテクター部１１０との間に前記粘着組成物層を形成する段階と、前記粘着組成物を硬化させる段階とを含む。
【０１０７】
前記スマートデバイス１０の表示領域に粘着組成物を塗布する段階において、先ず、前記スマートデバイス１０を前記下部ケース１１００の固定溝１１１１に固定させた後、前記上部ケース１２００を前記下部ケース１１００の第１隔壁部１１２０内に挿入して固定させることができる。
【０１０８】
次いで、前記塗布プレート１３００を前記上部ケース１２００の第２隔壁部１２２０内に挿入して前記携帯用表示装置１０の上部に固定させ、次いで、粘着組成物を前記塗布プレート１３００の注入孔１３０１を通じて前記スマートデバイス１０の表示領域に塗布することができる。
【０１０９】
前記粘着組成物が塗布された前記スマートデバイス１０の表示領域上に前記プロテクター部１１０をロードして、前記プロテクター部１１０と前記スマートデバイス１０との間に前記粘着組成物層を形成する段階において、先ず、前記塗布プレート１３００を前記上部ケース１２００から除去した後、前記上部ケース１２００の第２支持部１２１０の開口部１２１１を通じて前記スマートデバイス１０の表示領域に前記プロテクター部１１０をロードすることができる。
【０１１０】
前記プロテクター部１１０を前記粘着組成物が塗布された前記スマートデバイス１０の表示領域にロードする場合、前記プロテクター部１１０の重さにより、前記粘着組成物は、毛細管現象を通じて前記プロテクター部１１０と前記スマートデバイス１０との間の全体領域に拡散流動して前記粘着組成物層が形成される。
【０１１１】
一方、前記プロテクター部１１０に追加の外力が作用しなければ、前記粘着組成物は、表面張力によって前記プロテクター部１１０と前記スマートデバイス１０との間の領域外部に流出しないようにすることができる。
【０１１２】
前記粘着組成物を硬化させる段階において、前記粘着組成物は、光硬化または熱硬化することができる。前記粘着組成物の光硬化方法及び熱硬化方法は特に制限されず、公知の方法が制限なく適用されることができる。
【０１１３】
例えば、前記粘着組成物が光硬化する場合、前記粘着組成物は、太陽光、蛍光灯、ＬＥＤ光源、ＵＶランプなどから照射される紫外線、可視光線または赤外線によって硬化されることができる。
【０１１４】
本発明によると、プロテクター部とスマートデバイスとの間に流動性粘着組成物を拡散流動させて粘着組成物の層を形成し、これを硬化させて前記プロテクター部を前記スマートデバイスに付着するため、前記スマートデバイスのうち曲面表示領域の曲率と前記プロテクター部の曲面領域の曲率とが互いに異なっても、前記プロテクター部の全体領域を前記スマートデバイスに安定して付着することができる。
【０１１５】
その結果、前記プロテクター部と前記スマートデバイスとの間に形成される空気層によって生じるタッチ感度の低下や表示特性の低下の問題が発生しない。
【０１１６】
また、本発明では、前記プロテクター部のうち前記粘着組成物と直接接触する面に付着力向上パターンを形成し、前記面の縁に沿って撥水／撥油パターンを形成することにより、前記プロテクター部を前記スマートデバイスに付着する過程で粘着組成物が前記プロテクター部の外部に流出することを防止して、前記プロテクター部を前記スマートデバイスに安定しかつ容易に付着することができる。
【符号の説明】
【０１１７】
１０：    スマートデバイス
１００：    スマートデバイスのディスプレイ部プロテクター
１１０：    プロテクター部
１１０Ａ：  プロテクター部
１１１Ａ：  プロテクター層
１１２Ａ：  基材層
１１３Ａ：  粘着層
１１４Ａ：  撥水／撥油パターン
１１０Ｂ：  プロテクター部
１１１Ｂ：  プロテクター層
１１４Ｂ：  撥水／撥油パターン
１１０Ｃ：  プロテクター部
１１１Ｃ：  プロテクター層
１１２Ｃ：  基材層
１１３Ｃ：  粘着層
１１４Ｃ：  撥水／撥油パターン
１２０：    粘着層
１０００：    ディスプレイ部プロテクター付着装置
１１００：    下部ケース
１１１０：    第１支持部
１１１１：    固定溝
１１２０：    第１隔壁部
１２００：    上部ケース
１２１０：    第２支持部
１２１１：    開口部
１２２０：    第２隔壁部
１３００：    塗布プレート
１３０１：    注入孔
【図１Ａ】
2018163325.tif 000003
【図１Ｂ】
2018163325.tif 000004
【図２】
2018163325.tif 000005
【図３】
2018163325.tif 000006
【図４】
2018163325.tif 000007
【図５】
2018163325.tif 000008
【図６】
2018163325.tif 000009
【図７】
2018163325.tif 000010
【図８】
2018163325.tif 000011
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
平面表示領域及び曲面表示領域の少なくとも一つを有するスマートデバイスの前記平面表示領域及び前記曲面表示領域の少なくとも一つに付着するプロテクター部と、
前記プロテクター部の下部面全体領域と前記スマートデバイスの表示領域との間に拡散流動した流動性を有する粘着組成物が硬化した、前記プロテクター部の下部面全体領域を前記平面表示領域と前記曲面表示領域に付着させる粘着層とを含み、
前記平面表示領域及び曲面表示領域の少なくとも一つには損傷した領域があり、
前記粘着組成物は前記スマートデバイスの破損したディスプレイ部領域に満たされ、前記ディスプレイ部表面の物理的損傷を復元する
ことを特徴とするスマートデバイスのディスプレイ部プロテクター。
【請求項２】
前記プロテクター部は、
前記平面表示領域に付着する平面領域部と、
前記曲面表示領域に対応するように前記平面領域部に設けられる曲面領域部との少なくとも一つを含み、
前記プロテクター部は、ガラス、高分子フィルム及び高分子樹脂のいずれか一つで構成される
ことを特徴とする請求項１に記載のディスプレイ部プロテクター。
【請求項３】
前記粘着組成物は、１〜５００ｃｐｓの粘度を有する
ことを特徴とする請求項１に記載のスマートデバイスのディスプレイ部プロテクター。
【請求項４】
前記粘着組成物は、紫外線（ＵＶ）重合性オリゴマー及び光重合開始剤を含む
ことを特徴とする請求項１に記載のスマートデバイスのディスプレイ部プロテクター。
【請求項５】
前記紫外線重合性オリゴマーは、変性アクリル系オリゴマー、ポリエステル系オリゴマー、エポキシ系オリゴマー、ウレタン系オリゴマー、ポリエーテル系オリゴマー、ポリアクリル系オリゴマー及びシリコンアクリレート系オリゴマーからなる群から選択される一つ以上を含み、
前記光重合開始剤は、ベンゾインエーテル系化合物、アミン類化合物、アルファヒドロキシケトン（ａ−ｈｙｄｒｏｘｙ  ｋｅｔｏｎｅ）系化合物、フェニルグリオキシレート（ｐｈｅｎｙｌ  ｇｌｙｏｘｙｌａｔｅ）系化合物及びアクリルホスフィンオキシド（ａｃｙｌ  ｐｈｏｓｐｈｉｎｅ  ｏｘｉｄｅ）系化合物からなる群から選択される一つ以上を含む
ことを特徴とする請求項４に記載のスマートデバイスのディスプレイ部プロテクター。
【請求項６】
前記粘着組成物は、希釈剤をさらに含み、
前記希釈剤は、スチレン（Ｓｔｙｒｅｎｅ）モノマー、メチルメタクリレート（Ｍｅｔｈｙｌｍｅｔｈａｃｒｙｌａｔｅ）モノマー、エチルメタクリレート（Ｅｔｈｙｌｍｅｔｈａｃｒｙｌａｔｅ）モノマー、ｎ−ブチルメタクリレート（ｎ−Ｂｕｔｙｌｍｅｔｈａｃｒｙｌａｔｅ）モノマー、イソブチルメタクリレート（ｉｓｏ−Ｂｕｔｙｌｍｅｔｈａｃｒｙｌａｔｅ）モノマー、ｔ−ブチルメタクリレート（ｔ−Ｂｕｔｙｌｍｅｔｈａｃｒｙｌａｔｅ）モノマー、ビニルクロライド（Ｖｉｎｙｌｃｈｌｏｒｉｄｅ）モノマー、ビニルアセテート（Ｖｉｎｙｌａｃｅｔａｔｅ）モノマー、アクリロニトリル（Ａｃｒｙｌｏｎｉｔｒｉｌｅ）モノマー、２−エチルヘキシルメタクリレート（２−Ｅｔｈｙｌｈｅｘｙｌｍｅｔｈａｃｒｙｌａｔｅ）モノマー、ラウリルメタクリレート（Ｌａｕｒｙｌｍｅｔｈａｃｒｙｌａｔｅ）モノマー、メチルアクリレート（Ｍｅｔｈｙｌａｃｒｙｌａｔｅ）モノマー、エチルアクリレート（Ｅｔｈｙｌａｃｒｙｌａｔｅ）モノマー、ｎ−ブチルアクリレート（ｎ−Ｂｕｔｙｌａｃｒｙｌａｔｅ）モノマー、イソブチルアクリレート（ｉｓｏ−Ｂｕｔｙｌａｃｒｙｌａｔｅ）モノマー、２−エチルヘキシルアクリレート（２−Ｅｔｈｙｌｈｅｘｙｌａｃｒｙｌａｔｅ）モノマー、エチレン（Ｅｔｈｙｌｅｎｅ）モノマー及びオクタデシルメタクリレート（Ｏｃｔａｄｅｃｙｌｍｅｔｈａｃｒｙｌａｔｅ）モノマーからなる群から選択される一つ以上、またはアクリル酸（Ａｃｒｙｌｉｃ  ａｃｉｄ）、メタクリル酸（Ｍｅｔｈａｃｒｙｌｉｃ  ａｃｉｄ）、２−ヒドロキシエチルメタクリレート（２−Ｈｙｄｒｏｘｙｅｔｈｙｌ  ｍｅｔｈａｃｒｙｌａｔｅ）、２−ヒドロキシプロピルメタクリレート（２−Ｈｙｄｒｏｘｙｐｒｏｐｙｌ  ｍｅｔｈａｃｒｙｌａｔｅ）、ジメチルアミノエチルメタクリレート（ｄｉ−Ｍｅｔｈｙｌａｍｉｎｏｅｔｈｙｌｍｅｔｈａｃｒｙｌａｔｅ）、ｔ−ブチルアミノエチルメタクリレート（ｔ−Ｂｕｔｙｌａｍｉｎｏｅｔｈｙｌｍｅｔｈａｃｒｙｌａｔｅ）、ジエチルアミノエチルメタクリレート（ｄｉ−Ｅｔｈｙｌａｍｉｎｏｅｔｈｙｌｍｅｔｈａｃｒｙｌａｔｅ）、グリシジルメタクリレート（Ｇｌｙｃｉｄｙｌｍｅｔｈａｃｒｙｌａｔｅ）、２−ヒドロキシエチルアクリレート（２−Ｈｙｄｒｏｘｙｅｔｈｙｌａｃｒｙｌａｔｅ）、２−ヒドロキシプロピルアクリレート（２−Ｈｙｄｒｏｘｙｐｒｏｐｙｌａｃｒｙｌａｔｅ）、イタコン酸（Ｉｔａｃｏｎｉｃ  ａｃｉｄ）、マレイン酸（Ｍａｌｅｉｃａｃｉｄ）、アクリルアミド（Ａｃｒｙｌａｍｉｄｅ）及びＮ−メチロールアクリルアミド（Ｎｍｅｔｈｙｌｏｌａｃｒｙｌａｍｉｄｅ）からなる群から選択される一つ以上を含む
ことを特徴とする請求項４に記載のスマートデバイスのディスプレイ部プロテクター。
【請求項７】
前記粘着組成物において、前記紫外線硬化性オリゴマーの含量は５０〜８０ｗｔ％であり、前記希釈剤の含量は１４〜４９ｗｔ％であり、前記光重合開始剤の含量は０．５〜５ｗｔ％である
ことを特徴とする請求項６に記載のスマートデバイスのディスプレイ部プロテクター。
【請求項８】
前記プロテクター部は、
前記平面領域部及び前記曲面領域部の少なくとも一つを含むプロテクター層と、
前記プロテクター層の下部面全体領域を被覆する高分子フィルムを含む基材層と、
前記プロテクター層と前記基材層との間に位置し、これらを接着させる接着層とを含み、
前記粘着層は、前記基材層下部面全体領域を前記スマートデバイスの表示領域に付着させる
ことを特徴とする請求項２に記載のスマートデバイスのディスプレイ部プロテクター。
【請求項９】
前記基材層の下部面には、突出部とこれらの間に位置する溝部とを具備する付着力向上パターンが形成される
ことを特徴とする請求項８に記載のスマートデバイスのディスプレイ部プロテクター。
【請求項１０】
前記プロテクター部は、前記基材層の縁に沿って形成され、撥水性及び撥油性を有する高分子物質で形成された撥水／撥油パターンをさらに含む
ことを特徴とする請求項８に記載のスマートデバイスのディスプレイ部プロテクター。
【請求項１１】
前記撥水／撥油パターンは、ＰＴＦＥ（ポリテトラフルロエチレン）、ＰＦＡ（ペルフルオロアルコキシ）、ＦＥＰ（フッ素化エチレンプロピレン）、ＥＴＦＥ（エチレン‐テトラフルオロエチレン）、ＰＣＴＦＥ（ポリクロロトリフルオロエチレン）、ＥＣＴＦＥ（エチレンクロロトリフルオロエチレン）、ＰＶＤＦ（ポリビニリデンフルオライド）、ＰＶＦ（ポリフッ化ビニル）、ＰＩ（ポリイミド）、ＰＥＥＫ（ポリエーテルエーテルケトン）、ＰＰＳ（ポリフェニレンサルファイド）、ＰＡ（ポリアミド）、ＰＯＭ（ポリアセタール）、ＰＡＩ（ポリアミドイミド）、ＰＥＳ（ポリエーテルサルフォン）、ＰＥＩ（ポリエーテルイミド）、ＰＣ（ポリカーボネート）及びＰＰＥ（ポリフェニレンエーテル）からなる群から選択される一つ以上の物質を含む
ことを特徴とする請求項１０に記載のスマートデバイスのディスプレイ部プロテクター。
【請求項１２】
前記プロテクター部は、
前記平面領域部及び前記曲面領域部の少なくとも一つを含むプロテクター層と、
前記プロテクター層の下部面のうち縁領域を露出するように前記プロテクター層下部に配置された高分子フィルムを含む基材層と、
前記プロテクター層と前記基材層との間に位置し、これらを接着させる接着層とを含み、
前記粘着層は、前記基材層下部面全体領域を前記スマートデバイスの表示領域に付着させる
ことを特徴とする請求項２に記載のスマートデバイスのディスプレイ部プロテクター。
【請求項１３】
スマートデバイスの表示領域に粘着組成物を塗布する段階と、
前記粘着組成物が塗布された前記スマートデバイスの表示領域上にプロテクター部をロードして、前記スマートデバイスと前記プロテクター部との間に前記粘着組成物を拡散流動させる段階と、
前記粘着組成物を硬化させる段階とを含み、
前記平面表示領域及び曲面表示領域の少なくとも一つには損傷した領域があり、
前記粘着組成物は前記スマートデバイスの破損したディスプレイ部領域に満たされ、前記ディスプレイ部表面の物理的損傷を復元する
ことを特徴とするスマートデバイスのディスプレイ部プロテクターの付着方法。
【請求項１４】
前記粘着組成物は、１〜５００ｃｐｓの粘度を有し、
前記プロテクター部のロードの際に前記プロテクター部の重さにより、前記粘着組成物は、毛細管現象を通じて前記プロテクター部と前記スマートデバイスとの間の全体領域に拡散流動する
ことを特徴とする請求項１３に記載のスマートデバイスのディスプレイ部プロテクターの付着方法。